КРАСИТЕЛЬ НА ВОДНОЙ ОСНОВЕ ДЛЯ КЕРАМИКИ

1. Композиция для окрашивания, предпочтительно чернила для струйной печати, включающая:
(A) 3,0 - 15,0 мас.%, предпочтительно 8,0 - 15,0 мас.%, более предпочтительно 7,0 - 12,5 мас.% Ti в форме соединения титана, полученного способом, включающим
4
(i) взаимодействие, по меньшей мере, одного алкоксида титана формулы Ti(OR1), где R1 представляет линейный или разветвлённый насыщенный алкильный радикал C1-C4, с водой и необязательно, по меньшей мере, одним спиртом, с получением первой реакционной смеси;
(ii) добавление гликолевой кислоты к реакционной смеси стадии (i) с мольным отношением Ti : кислота, составляющем 1 : 0,8 - 1 : 2,0, с получением второй реакционной смеси, включающей воду, спирт и, по меньшей мере, одно промежуточное соединение титана;
(iii) необязательно, но предпочтительно, по меньшей мере, частичное удаление воды и спирта из второй реакционной смеси;
3
2
3
(iv) добавление к смеси стадии (ii) или стадии (iii), по меньшей мере, одного соединения формулы N(R2), где группы R2, одинаковые или различающиеся друг от друга, независимо выбраны из группы, состоящий из H, -CO(NH), линейных или разветвлённых алкильных радикалов C1-C4, линейных или разветвлённых спиртов C1-C4 и их комбинаций, с мольным отношением Ti : N(R2), составляющим 1 : 0,20 - 1 : 1,50; и
(v) полное удаление спирта из смеси, полученной на стадии (iv);
(B) 0,2 - 2,5 мас.%, предпочтительно 0,8 - 1,5 мас.% Cr и/или Ni в форме водорастворимого органического соединения Cr и/или водорастворимого органического соединения Ni;
(C) до 100 мас.% растворителя, выбранного из группы, состоящей из воды, органических растворителей, смешивающихся с водой, и их смесей,
где количества (A), (B) и (C) приведены относительно общей массы композиции для окрашивания.
3
2. Композиция для окрашивания по п. 1, в которой соединение формулы N(R2) стадии (iv) выбрано из группы, состоящей из диэтиламина, диизопропиламина, триэтаноламина, моноэтаноламина и их смесей, предпочтительно моноэтаноламина.
3. Композиция для окрашивания по любому из пп. 1, 2, в которой алкоксид титана выбран из группы, состоящей из тетраметоксида титана, тетраэтоксида титана, тетра-н-пропоксида титана, тетра-н-бутоксида титана, тетра-трет-бутоксида титана, тетраизопропоксида титана и их смесей, предпочтительно тетраизопропоксида титана.
4. Композиция для окрашивания по любому из пп. 1-3, в которой спирт представляет C1-C6 линейный или разветвлённый спирт, предпочтительно выбранный из группы, состоящей из метанола, этанола, 1-пропанола, 2-пропанола, 1-бутанола, 2-метил-1-пропанола, 2-метил-2-пропанола и их смесей, более предпочтительно спирт представляет 2-пропанол.
5. Композиция для окрашивания по любому из пп. 1-4, дополнительно включающая (D) 1,0 - 8,0 мас.% W и/или Sb, предпочтительно 2,5 - 5,5 мас.%, в форме, по меньшей мере, одного водорастворимого органического соединения W и/или Sb.
6. Композиция для окрашивания по любому из пп. 1-5, в которой, по меньшей мере, одно водорастворимое органическое соединение Cr, и/или Ni, и/или W, и/или Sb выбрано из группы, состоящей из:
аскорбата;
ацетилацетоната;
соединения, по меньшей мере, с одной карбоновой кислотой формулы R3-COOH, где R3 выбран из группы, состоящей из:
(а) -Н;
(b) -COOH;
3
(c) радикала формулы -C(R4), в которой группы R4 одинаковы или отличаются друг от друга и независимо выбраны из группы, состоящей из:
(c.1) H;
(c.2) группы формулы [1]
3
где X и Y одинаковы или отличаются друг от друга и независимо выбраны из группы, состоящей из -CH, OH и COOH;
2
2
2
m
2-k
k
3
(c.3) -N(R5), где группы R5 одинаковы или отличаются друг от друга и независимо выбраны из H, линейной или разветвлённой C1-C4 насыщенной алкильной группы, необязательно замещённой, по меньшей мере, одним заместителем, выбранным из группы, состоящей из -OH, -(CH)n-COOH, где n представляет целое число 1 - 3, -(CH)N(H)-(CHR6-COOH), где m представляет целое число 1 - 6, k равно 1 или 2, и R6 выбран из -H и -CH, группы формулы [1], как описано выше, и их комбинаций;
2
(d) линейной или разветвлённой C1-C5 насыщенной или ненасыщенной алкильной группы, необязательно замещённой, по меньшей мере, одним заместителем, выбранным из группы, состоящей из -OH, -SH, -NH, -COOR7, где R7 представляет H или линейную или разветвлённую C1-C4 насыщенную алифатическую группу, и их комбинаций;
(e) ароматической группы формулы [1], как описано выше; и
(f) их комбинаций; и
их смесей,
где соединение необязательно обрабатывают, по меньшей мере, одним основным соединением, выбранным из аммиака, аминов, гидроксида натрия, гидроксида калия и их смесей.
7. Композиция для окрашивания по любому из пп. 1-6, в которой смешивающийся с водой органический растворитель компонента (С) выбран из группы, состоящей из алканоламинов, многоатомных спиртов, гликолей, простых эфиров, простых эфиров гликолей и их смесей, предпочтительно из группы, состоящей из моноэтаноламина, диэтаноламина, триэтаноламина, моноэтиленгликоля, диэтиленгликоля, триэтиленгликоля, монометилового эфира дипропиленгликоля, глицерина и их смесей.
8. Композиция для окрашивания по любому из пп. 1-7, в которой компонент (С) включает воду и 10 - 40 мас.% органического растворителя, смешивающегося с водой, предпочтительно органического растворителя, выбранного из группы, состоящей из моноэтаноламина, диэтаноламина, триэтаноламина, моноэтиленгликоля, диэтиленгликоля, триэтиленгликоля, монометилового эфира дипропиленгликоля, глицерина и их смесей, причём количество органического растворителя приведено относительно общей массы композиции для окрашивания.
9. Композиция для окрашивания по любому из пп. 1-8, дополнительно включающая количество, равное или меньшее 1,5 мас.%, по меньшей мере, одной функциональной добавки (Е), выбранной из группы, состоящей из регуляторов pH, поверхностно-активных веществ, модификаторов вязкости, загустителей, консервантов, диспергирующих агентов, противовспенивающих агентов и их смесей, причём количество добавки приведено относительно общей массы композиции для окрашивания.
10. Композиция для окрашивания по любому из пп. 1-9, в которой композиция представляет собой чернила для струйной печати, имеющие, по меньшей мере, одно из следующих свойств, предпочтительно оба:
вязкость при температуре печати составляет 3,0 - 20,0 мПа·с, предпочтительно 4,0 - 15,0 мПа·с; и/или
поверхностное натяжение при температуре печати составляет 20 - 40 мН/м, предпочтительно 25 - 30 мН/м.
11. Способ декорирования керамики, предпочтительно для струйной печати на керамике, включающий следующие стадии:
(1) нанесение, предпочтительно струйной печатью композиции для окрашивания, описанной в любом из пп. 1-10, на поверхность массы с добавками, включающей смесь керамических исходных материалов, в целом включающую количество меньше или равное 2,00 мас.% диоксида титана, предпочтительно 0,05 - 1,50 мас.%, более предпочтительно 0,05 - 0,70 мас.%, даже более предпочтительно 0,10 - 0,30 мас.% диоксида титана, получая таким образом декорированную керамическую массу;
(2) необязательно, но предпочтительно сушка декорированной керамической массы;
(3) обжиг декорированной и необязательно высушенной керамической массы в керамической печи при температуре 900 - 1300°C.
2
3
12. Способ по п. 11, в котором керамическая масса дополнительно включает 0,10 - 2,00 мас.%, предпочтительно 0,20 - 1,00 мас.% SbO.
2
2
2
13. Способ по любому из пп. 11, 12, в котором стадия (1) включает струйную печать чернилами по любому из пп. 1-10, в количестве 2 - 80 г чернил на м окрашенной поверхности, предпочтительно 5 - 60 г/м, более предпочтительно 10 - 40 г/м.
14. Набор чернил для струйной печати на керамической массе, включающий:
(I1) чернила по любому из пп. 1-10;
(I2) чернила, включающие, по меньшей мере, одно водорастворимое органическое соединение Со и растворитель, выбранный из воды, органического растворителя, смешивающегося с водой, и их смесей;
(I3) чернила, включающие, по меньшей мере, одно водорастворимое органическое соединение Au или, по меньшей мере, одно водорастворимое органическое соединение Fe и растворитель, выбранный из воды, органического растворителя, смешивающегося с водой, и их смесей; и необязательно
(I4) чернила, включающие, по меньшей мере, одно водорастворимое органическое соединение Ru или, по меньшей мере, одно водорастворимое органическое соединение Fe и, по меньшей мере, одно водорастворимое органическое соединение Co и растворитель, выбранный из воды, органического растворителя, полностью смешивающегося с водой, и их смесей.
15. Применение соединения титана по любому из пп. 1-10 для приготовления композиции для окрашивания для декорирования керамической массы, предпочтительно для приготовления чернил для струйной печати на керамической массе.